(57)【要約】磁気記録媒体は、非磁性下地層、初期磁性層、初期磁性層上に設けられた非磁性スペーサ層及び非磁性スペーサ層上に設けられた最上層磁性層を備える。初期磁性層は最上層磁性層より非磁性下地層の近傍に配置され、初期及び最上層磁性層は互いに異なる組成を有し反強磁性結合されている。【特許請求の範囲】
【請求項１】
非磁性下地層と、
初期磁性層と、
該初期磁性層上に設けられた非磁性スペーサ層と、
該非磁性スペーサ層上に設けられた最上層磁性層とを備え、
該初期磁性層は該最上層磁性層より該非磁性下地層の近傍に配置され、
該初期及び最上層磁性層は互いに異なる組成を有し反強磁性結合されている、磁気記録媒体。
【請求項２】
該初期磁性層の飽和磁化をＭｓｉ、該最上層磁性層の飽和磁化をＭｓｆとすると、該初期及び最上層磁性層はＭｓｉ≠Ｍｓｆなる関係を満足する、請求項１記載の磁気記録媒体。
【請求項３】
該初期磁性層の保磁力をＨｃｉ、該最上層磁性層の保磁力をＨｃｆとすると、該初期及び最上層磁性層はＨｃｉ≠Ｈｃｆなる関係を満足する、請求項１記載の磁気記録媒体。
【請求項４】
非磁性下地層と、
初期磁性層と、
該初期磁性層上に設けられた非磁性スペーサ層と、
該非磁性スペーサ層上に設けられた最上層磁性層とを備え、
該初期磁性層は該最上層磁性層より該非磁性下地層の近傍に配置され、
該初期及び最上層磁性層は、反強磁性結合されており、該初期磁性層の飽和磁化をＭｓｉ、該最上層磁性層の飽和磁化をＭｓｆとすると、Ｍｓｉ＞Ｍｓｆなる関係を満足する、磁気記録媒体。
【請求項５】
非磁性下地層と、
初期磁性層と、
該初期磁性層上に設けられた非磁性スペーサ層と、
該非磁性スペーサ層上に設けられた最上層磁性層とを備え、
該初期磁性層は該最上層磁性層より該非磁性下地層の近傍に配置され、
該初期及び最上層磁性層は、反強磁性結合されており、該初期磁性層の保磁力をＨｃｉ、該最上層磁性層の保磁力をＨｃｆとすると、該初期及び最上層磁性層はＨｃｉ＞Ｈｃｆなる関係を満足する、磁気記録媒体。
【請求項６】
該初期磁性層、該非磁性スペーサ層及び該最上層磁性層からなる構成が、スペーサ磁性層を介して複数対設けられている、請求項１〜５のいずれか１項記載の磁気記録媒体。
【請求項７】
該初期及び最上層磁性層は、ＣｏＣｒＴａ，ＣｏＣｒＰｔ，ＣｏＣｒＰｔＢ，ＣｏＣｒＰｔＴａ，ＣｏＣｒＰｔＢＣｕ，ＣｏＣｒＰｔＢＡｇ，ＣｏＣｒＰｔＢＲｅ，ＣｏＣｒＰｔＡｕ，ＣｏＣｒＰｔＷ，ＣｏＣｒＰｔＴａＮｂ及びその合金からなるグループから選択された材料からなる、請求項１〜６のいずれか１項記載の磁気記録媒体。
【請求項８】
該非磁性スペーサ層は、Ｒｕ，Ｉｒ，Ｒｈ及びその合金からなるグループから選択された材料からなる、請求項１〜７のいずれか１項記載の磁気記録媒体。
【請求項９】
非磁性下地層と、
初期磁性層と、
該初期磁性層上に設けられた非磁性スペーサ層と、
該非磁性スペーサ層上に設けられた中間磁性層と、
該中間磁性層上に設けられた最上層磁性層とを備え、
該初期磁性層は該中間及び最上層磁性層より該非磁性下地層の近傍に配置され、
該初期及び中間磁性層は反強磁性結合され、
該中間及び最上層磁性層は強磁性結合され、
該初期、中間及び最上層磁性層のうち、少なくとも２つの層は互いに異なる組成を有する、磁気記録媒体。
【請求項１０】
該初期磁性層の飽和磁化をＭｓｉ、該中間磁性層の飽和磁化をＭｓｍ、該最上層磁性層の飽和磁化をＭｓｆとすると、該初期、中間及び最上層磁性層はＭｓｉ≠Ｍｓｍ、Ｍｓｍ≠Ｍｓｆ及びＭｓｉ≠Ｍｓｆなる関係のうち少なくとも２つの関係を満足する、請求項９記載の磁気記録媒体。
【請求項１１】
該初期磁性層の保磁力をＨｃｉ、該中間磁性層の保磁力をＨｃｍ、該最上層磁性層の保磁力をＨｃｆとすると、該初期、中間及び最上層磁性層はＨｃｉ≠Ｈｃｍ、Ｈｃｍ≠Ｈｃｆ及びＨｃｉ≠Ｈｃｆなる関係のうち少なくとも２つの関係を満足する、請求項９記載の磁気記録媒体。
【請求項１２】
非磁性下地層と、
初期磁性層と、
該初期磁性層上に設けられた非磁性スペーサ層と、
該非磁性スペーサ層上に設けられた中間磁性層と、
該中間磁性層上に設けられた最上層磁性層とを備え、
該初期磁性層は該中間及び最上層磁性層より該非磁性下地層の近傍に配置され、
該初期及び中間磁性層は反強磁性結合され、
該中間及び最上層磁性層は強磁性結合され、
該初期、中間及び最上層磁性層は、該初期磁性層の飽和磁化をＭｓｉ、該中間磁性層の飽和磁化をＭｓｍ、該最上層磁性層の飽和磁化をＭｓｆとすると、Ｍｓｉ≦Ｍｓｍ＜Ｍｓｆなる関係を満足する、磁気記録媒体。
【請求項１３】
非磁性下地層と、
初期磁性層と、
該初期磁性層上に設けられた非磁性スペーサ層と、
該非磁性スペーサ層上に設けられた中間磁性層と、
該中間磁性層上に設けられた最上層磁性層とを備え、
該初期磁性層は該中間及び最上層磁性層より該非磁性下地層の近傍に配置され、
該初期及び中間磁性層は反強磁性結合され、
該中間及び最上層磁性層は強磁性結合され、
該初期、中間及び最上層磁性層は、該初期磁性層の保磁力をＨｃｉ、該中間磁性層の保磁力をＨｃｍ、該最上層磁性層の保磁力をＨｃｆとすると、Ｈｃｉ≦Ｈｃｍ＜Ｈｃｆなる関係を満足する、磁気記録媒体。
【請求項１４】
該初期磁性層、該非磁性スペーサ層、該中間磁性層及び該最上層磁性層からなる構成が、スペーサ磁性層を介して複数対設けられている、請求項９〜１３のいずれか１項記載の磁気記録媒体。
【請求項１５】
該初期及び中間磁性層はＣｏＣｒｘ１系合金からなり１５＜ｘ１＜２７であり、該最上層磁性層はＣｏＣｒｙ１系合金からなり１０＜ｙ１＜２４である、請求項９〜１４のいずれか１項記載の磁気記録媒体。
【請求項１６】
該初期及び中間磁性層はＣｏＣｒＢｘ２系合金からなり１＜ｘ２＜１５であり、該最上層磁性層はＣｏＣｒＢｙ２系合金からなり０≦ｙ２＜１０である、請求項９〜１４のいずれか１項記載の磁気記録媒体。
【請求項１７】
該初期及び最上層磁性層は、ＣｏＣｒＴａ，ＣｏＣｒＰｔ，ＣｏＣｒＰｔＢ，ＣｏＣｒＰｔＴａ，ＣｏＣｒＰｔＢＣｕ，ＣｏＣｒＰｔＢＡｇ，ＣｏＣｒＰｔＢＲｅ，ＣｏＣｒＰｔＡｕ，ＣｏＣｒＰｔＷ，ＣｏＣｒＰｔＴａＮｂ及びその合金からなるグループから選択された材料からなる、請求項９〜１４のいずれか１項記載の磁気記録媒体。
【請求項１８】
該非磁性スペーサ層は、Ｒｕ，Ｉｒ，Ｒｈ及びその合金からなるグループから選択された材料からなる、請求項９〜１７のいずれか１項記載の磁気記録媒体。
【請求項１９】
請求項１〜１８のいずれか１項記載の磁気記録媒体を少なくとも１つ備えた磁気記憶装置。
【発明の詳細な説明】
【０００１】
技術分野
本発明は、磁気記録媒体及び磁気記憶装置に係り、特に高密度記録に適した磁気記録媒体及び磁気記憶装置に関する。
【０００２】
背景技術
水平磁気記録媒体の記憶容量は、媒体ノイズの低減及び高感度スピンバルブヘッドや高磁化記録ヘッドの開発により飛躍的に増大した。５０Ｇｂｉｔｓ／ｉｎｃｈ２以上の記録密度も可能となり、このような高記録密度が市販のハードディスクドライブにも適用されつつある。しかしながら、記録密度の更なる向上及びこれによるコンピュータの性能の更なる向上への要望は増加する傾向にあり、記録媒体及び他のコンポーネントの設計により厳しい要求が課せられている。
【０００３】
媒体ノイズを低減するには、磁性層に、よりシャープな磁気遷移を記録する必要がある。これは、一般的には媒体保磁力の増加、磁性層の膜厚の低減、磁性層の粒子サイズの低減及び粒子サイズ分布の低減、及び磁性層の粒子を磁気的に分離することで実現される。
【０００４】
しかし、粒子サイズを低減したり、媒体膜厚を低減すると、磁気記録媒体の熱安定性に悪影響を与える。磁性層の熱安定性は、通常ＫｕＶ／ｋＴなる項がどのくらい大きいかにより表される。ここで、Ｋｕは磁気異方性、Ｖは粒子の体積、Ｔは温度、ｋはボルツマン定数を表す。熱的に安定した小さな粒子を得るためには、磁気異方性Ｋｕを増加させる必要がある。
【０００５】
磁気異方性磁界Ｈｋは、飽和磁化をＭｓで表すと、Ｈｋ＝２Ｋｕ／Ｍｓで定義される。磁気異方性磁界Ｈｋが大きいということは、高データ転送速度で高記録密度の磁気記録媒体の情報記録が通常行われるナノ秒領域での保磁力Ｈｃが大きいということを意味する。しかし、記録周波数での保磁力Ｈｃが大きいと、記録ヘッドに厳しい制約が課せられてしまう。これは、このような磁気記録媒体に情報を記録するためには大きな記録電流が必要となるからである。記録ヘッドの記録電流は、大きな磁気モーメントの記録ヘッドの開発が難しいことから、かなり限定されてしまう。記録済のデータの上から新たなデータを記録できる能力を示すオーバーライト特性は、大きな磁気異方性磁界Ｈｋを有する磁気記録媒体ほど悪い。更に、大きな磁気異方性Ｋｕを有する磁気記録媒体は磁気異方性磁界Ｈｋを増加させるので、オーバーライト特性を制限してしまう。
【０００６】
上述の如く、低い媒体ノイズ及び高密度記録を実現するには、磁性層の粒子サイズ及び磁性層の膜厚を低減する必要がある。しかし、磁性層の粒子サイズ及び膜厚を低減すると、磁気記録媒体の熱安定性が低下してしまう。
発明の開示
本発明は、上記の問題を除去した新規、且つ、有用な磁気記録媒体及び磁気記憶装置を提供することを概括的目的とする。
【０００７】
本発明のより具体的目的は、信号対雑音比、オーバーライト特性及び熱安定性を向上することのできる磁気記録媒体及び磁気記憶装置を提供することにある。
【０００８】
本発明の他の目的は、非磁性下地層と、初期磁性層と、該初期磁性層上に設けられた非磁性スペーサ層と、該非磁性スペーサ層上に設けられた最上層磁性層とを備え、該初期磁性層は該最上層磁性層より該非磁性下地層の近傍に配置され、該初期及び最上層磁性層は互いに異なる組成を有し反強磁性結合されている磁気記録媒体を提供することにある。本発明になる磁気記録媒体によれば、信号対雑音比、オーバーライト特性及び熱安定性を向上することができる。
【０００９】
本発明の更に他の目的は、非磁性下地層と、初期磁性層と、該初期磁性層上に設けられた非磁性スペーサ層と、該非磁性スペーサ層上に設けられた最上層磁性層とを備え、該初期磁性層は該最上層磁性層より該非磁性下地層の近傍に配置され、該初期及び最上層磁性層は、反強磁性結合されており、該初期磁性層の飽和磁化をＭｓｉ、該最上層磁性層の飽和磁化をＭｓｆとすると、Ｍｓｉ＞Ｍｓｆなる関係を満足する磁気記録媒体を提供することにある。本発明になる磁気記録媒体によれば、信号対雑音比、オーバーライト特性及び熱安定性を向上することができる。
【００１０】
本発明の他の目的は、非磁性下地層と、初期磁性層と、該初期磁性層上に設けられた非磁性スペーサ層と、該非磁性スペーサ層上に設けられた最上層磁性層とを備え、該初期磁性層は該最上層磁性層より該非磁性下地層の近傍に配置され、該初期及び最上層磁性層は、反強磁性結合されており、該初期磁性層の保磁力をＨｃｉ、該最上層磁性層の保磁力をＨｃｆとすると、該初期及び最上層磁性層はＨｃｉ＞Ｈｃｆなる関係を満足する磁気記録媒体を提供することにある。本発明になる磁気記録媒体によれば、信号対雑音比、オーバーライト特性及び熱安定性を向上することができる。
【００１１】
本発明の更に他の目的は、非磁性下地層と、初期磁性層と、該初期磁性層上に設けられた非磁性スペーサ層と、該非磁性スペーサ層上に設けられた中間磁性層と、該中間磁性層上に設けられた最上層磁性層とを備え、該初期磁性層は該中間及び最上層磁性層より該非磁性下地層の近傍に配置され、該初期及び中間磁性層は反強磁性結合され、該中間及び最上層磁性層は強磁性結合され、該初期、中間及び最上層磁性層のうち、少なくとも２つの層は互いに異なる組成を有する磁気記録媒体を提供することにある。本発明になる磁気記録媒体によれば、信号対雑音比、オーバーライト特性及び熱安定性を向上することができる。
【００１２】
本発明の他の目的は、非磁性下地層と、初期磁性層と、該初期磁性層上に設けられた非磁性スペーサ層と、該非磁性スペーサ層上に設けられた中間磁性層と、該中間磁性層上に設けられた最上層磁性層とを備え、該初期磁性層は該中間及び最上層磁性層より該非磁性下地層の近傍に配置され、該初期及び中間磁性層は反強磁性結合され、該中間及び最上層磁性層は強磁性結合され、該初期、中間及び最上層磁性層は、該初期磁性層の飽和磁化をＭｓｉ、該中間磁性層の飽和磁化をＭｓｍ、該最上層磁性層の飽和磁化をＭｓｆとすると、Ｍｓｉ≦Ｍｓｍ＜Ｍｓｆなる関係を満足する磁気記録媒体を提供することにある。本発明になる磁気記録媒体によれば、信号対雑音比、オーバーライト特性及び熱安定性を向上することができる。
【００１３】
本発明の更に他の目的は、非磁性下地層と、初期磁性層と、該初期磁性層上に設けられた非磁性スペーサ層と、該非磁性スペーサ層上に設けられた中間磁性層と、該中間磁性層上に設けられた最上層磁性層とを備え、該初期磁性層は該中間及び最上層磁性層より該非磁性下地層の近傍に配置され、該初期及び中間磁性層は反強磁性結合され、該中間及び最上層磁性層は強磁性結合され、該初期、中間及び最上層磁性層は、該初期磁性層の保磁力をＨｃｉ、該中間磁性層の保磁力をＨｃｍ、該最上層磁性層の保磁力をＨｃｆとすると、Ｈｃｉ≦Ｈｃｍ＜Ｈｃｆなる関係を満足する磁気記録媒体を提供することにある。本発明になる磁気記録媒体によれば、信号対雑音比、オーバーライト特性及び熱安定性を向上することができる。
【００１４】
本発明の他の目的は、上記の如き磁気記録媒体を少なくとも１つ備えた磁気記憶装置を提供することにある。本発明になる磁気記憶装置によれば、信号対雑音比、オーバーライト特性及び熱安定性を向上することができる。
【００１５】
本発明の更に他の目的及び特長は、以下図面と共に述べる説明より明らかとなろう。
【００１６】
発明を実施するための最良の形態
オーバーライト特性に悪影響を及ぼすことなく磁気記録媒体の熱安定性を向上するために、例えばＲｕ等の非磁性スペーサ層で分離された少なくとも一対の磁性層からなるシンセティックフェリ磁性記録媒体が考えられる。この考えられるフェリ磁性記録媒体では、上側の磁性層の磁化が、安定化層として機能する下側の磁性層により部分的に相殺される。再生ヘッドは、有効磁化に対してのみ感度を有するが、一対の上側及び下側の磁性層の合計体積が熱安定性に寄与する。この原理を利用することで、このフェリ磁性記録媒体は、信号対雑音比（ＳＮＲ）及び熱安定性を大幅に向上させることができる。
【００１７】
しかし、媒体ノイズを更に減少させ、更に高密度の記録を行う要望がある。そこで、上記考えられるフェリ磁性記録媒体と比較してもＳＮＲ、オーバーライト特性及び熱安定性を更に向上させることのできる本発明になる磁気記録媒体及び本発明になる磁気記憶装置の各実施例を、以下に説明する。
【００１８】
先ず、本発明になる磁気記録媒体の第１実施例を説明する。図１は、本発明になる磁気記録媒体の第１実施例の要部を示す断面図である。
【００１９】
図１に示す磁気記録媒体は、大略基板１、非磁性下地層２、初期磁性層３１、非磁性スペーサ層４、最上層磁性層３２及び保護層５が図示の如く積層された構造を有する。
【００２０】
基板１は、ＮｉＰがめっきされたＡｌ系合金、ＮｉＰめっきを有する又は有さないガラス、Ｓｉ、ＳｉＣ等からなる。基板１上にめっきされたＮｉＰ膜は、機械的にテキスチャリングされていても、又は、酸化されていても良い。
【００２１】
非磁性下地層２は、ＣｒやＣｒＭｏ，ＣｒＴｉ，ＣｒＶ，ＣｒＷＣｒ等のＣｒ系合金からなり、１〜２５ｎｍの膜厚を有する。非磁性下地層２は、ＮｉＡｌやＦｅＡｌ等のＢ２構造を有する合金からなり、１〜８０ｎｍの膜厚を有するようにしても良い。
【００２２】
初期磁性層３１は、ＣｏＣｒＴａ，ＣｏＣｒＰｔ，ＣｏＣｒＰｔＢ，ＣｏＣｒＰｔＴａ，ＣｏＣｒＰｔＢＣｕ，ＣｏＣｒＰｔＢＡｇ，ＣｏＣｒＰｔＢＲｅ，ＣｏＣｒＰｔＡｕ，ＣｏＣｒＰｔＷ，ＣｏＣｒＰｔＴａＮｂ又はその合金からなり、１〜１０ｎｍの膜厚を有する。
【００２３】
非磁性スペーサ層４は、Ｒｕ，Ｉｒ，Ｒｈ又はその合金からなり、０．４〜１．０ｎｍの膜厚を有する。
【００２４】
最上層磁性層３２は、ＣｏＣｒＴａ，ＣｏＣｒＰｔ，ＣｏＣｒＰｔＢ，ＣｏＣｒＰｔＴａ，ＣｏＣｒＰｔＢＣｕ，ＣｏＣｒＰｔＢＡｇ，ＣｏＣｒＰｔＢＲｅ，ＣｏＣｒＰｔＡｕ，ＣｏＣｒＰｔＷ，ＣｏＣｒＰｔＴａＮｂ又はその合金からなり、５〜２５ｎｍの膜厚を有する。初期磁性層３１及び最上層磁性層３２は同じ材料からなる構成でも良いが、初期磁性層３１及び最上層磁性層３２の組成は互いに異なる。例えば、初期磁性層３１はＣｏ６０Ｃｒ２５Ｐｔ１０Ｂ５からなり、最上層磁性層３２はＣｏ６６Ｃｒ２０Ｐｔ１０Ｂ４からなる。
【００２５】
本実施例では、初期磁性層３１及び最上層磁性層３２は反強磁性結合されている。初期磁性層３１の飽和磁化Ｍｓｉと最上層磁性層３２の飽和磁化Ｍｓｆとは、Ｍｓｉ＝Ｍｓｆなる関係が成立する場合よりＳＮＲが高くなるように、Ｍｓｉ≠Ｍｓｆなる関係を満足する。飽和磁化Ｍｓｉ，Ｍｓｆは、好ましくはＭｓｉ＜Ｍｓｆなる関係を満足する。又、初期磁性層３１の保磁力Ｈｃｉと最上層磁性層３２の保磁力Ｈｃｆとは、Ｈｃｉ＝Ｈｃｆなる関係が成立する場合よりＳＮＲが高くなるように、Ｈｃｉ≠Ｈｃｆなる関係を満足する。保磁力Ｈｃｉ，Ｈｃｆは、好ましくはＨｃｉ＜Ｈｃｆなる関係を満足する。
【００２６】
保護層５は、Ｃ、ダイヤモンドライクなＣ（ＤＬＣ）等からなる。保護層５上に有機物潤滑剤層（図示せず）を更に設けても良い。
【００２７】
磁気記録媒体の第１実施例の第１変形例では、非磁性中間層（図示せず）を下地層２と初期磁性層３１との間に設ける。非磁性中間層は、例えばＣｏＣｒ系合金からなり、１〜５ｎｍの膜厚を有する。
【００２８】
磁気記録媒体の第１実施例の第２変形例では、初期磁性層３１、非磁性スペーサ層４及び最上層磁性層３２からなる積層構成を、スペーサ磁性層を介して複数対設ける。
【００２９】
図２は、磁気記録媒体の第１実施例のＳＮＲを説明するための図である。図２中、縦軸は２６８ｋＦＣＩビットの記録媒体からの再生信号のＳＮＲ（ｄＢ）を示し、横軸は最上層磁性層３２の膜厚（ｎｍ）を示す。又、「●」なる記号は磁気記録媒体の第１実施例について得られたＳＮＲを示し、「△」なる記号は比較用フェリ磁性記録媒体について得られたＳＮＲを示す。
【００３０】
図２に示す磁気記録媒体の第１実施例について得られたＳＮＲは、初期磁性層３１がＣｏ６０Ｃｒ２５Ｐｔ１０Ｂ５からなり、最上層磁性層３２がＣｏ６６Ｃｒ２０Ｐｔ１０Ｂ４からなる場合について求められた。又、初期磁性層３１の飽和磁化Ｍｓｉは２５０ｅｍｕ／ｃｃであり、最上層磁性層３２の飽和磁化Ｍｓｆは３８０ｅｍｕ／ｃｃであった。更に、初期磁性層３１の保磁力Ｈｃｉは２７００Ｏｅであり、最上層磁性層３２の保磁力Ｈｃｆは３８４０Ｏｅであった。つまり、初期磁性層３１の組成、飽和磁化及び保磁力は、最上層磁性層３２とは異なるものであった。
【００３１】
他方、図２に示す比較用フェリ磁性記録媒体について得られたＳＮＲは、下側の磁性層及び上側の磁性層が両方ともＣｏ６６Ｃｒ２０Ｐｔ１０Ｂ４からなり同じ組成の場合について求められた。又、この比較用フェリ磁性記録媒体の下側の磁性層及び上側の磁性層の飽和磁化は両方とも３８０ｅｍｕ／ｃｃで同じであった。更に、この比較用フェリ磁性記録媒体の下側の磁性層及び上側の磁性層の保磁力は両方とも３８４０Ｏｅで同じであった。
【００３２】
図２からもわかるように、磁気記録媒体の第１実施例のＳＮＲは、上下同一組成のフェリ磁性記録媒体のＳＮＲより向上することが確認された。
【００３３】
次に、本発明になる磁気記録媒体の第２実施例を説明する。図３は、本発明になる磁気記録媒体の第２実施例の要部を示す断面図である。図３中、図１と同一部分には同一符号を付し、その説明は省略する。
【００３４】
図３に示す磁気記録媒体は、非磁性下地層２上に設けられた初期磁性層３１０、非磁性スペーサ層４上に設けられた中間磁性層３２０及び中間磁性層３２０上に設けられた最上層磁性層３３０を有する。
【００３５】
本実施例では、初期磁性層３１０及び中間磁性層３２０はＣｏＣｒｘ１系合金からなり１５＜ｘ１＜２７であり、最上層磁性層３３０はＣｏＣｒｙ１系合金からなり１０＜ｙ１＜２４であっても良い。この場合、初期、中間及び最上層磁性層３１０，３２０，３３０の膜厚は夫々１〜１０ｎｍ，１〜１０ｎｍ，５〜２５ｎｍであっても良い。
【００３６】
又、初期磁性層３１０及び中間磁性層３２０はＣｏＣｒＢｘ２系合金からなり１＜ｘ２＜１５であり、最上層磁性層３３０はＣｏＣｒＢｙ２系合金からなり０≦ｙ２＜１０であっても良い。この場合、初期、中間及び最上層磁性層３１０，３２０，３３０の膜厚は夫々１〜１０ｎｍ，１〜１０ｎｍ，５〜２５ｎｍであっても良い。
【００３７】
初期磁性層３１０及び最上層磁性層３３０は、ＣｏＣｒＴａ，ＣｏＣｒＰｔ，ＣｏＣｒＰｔＢ，ＣｏＣｒＰｔＴａ，ＣｏＣｒＰｔＢＣｕ，ＣｏＣｒＰｔＢＡｇ，ＣｏＣｒＰｔＢＲｅ，ＣｏＣｒＰｔＡｕ，ＣｏＣｒＰｔＷ，ＣｏＣｒＰｔＴａＮｂ又はその合金からなる。
【００３８】
本実施例では、初期磁性層３１０及び中間磁性層３２０は反強磁性結合されており、中間磁性層３２０及び最上層磁性層３３０は強磁性結合されている。初期磁性層３１０の飽和磁化をＭｓｉ、中間磁性層３２０の飽和磁化をＭｓｍ、最上層磁性層３３０の飽和磁化をＭｓｆとすると、初期磁性層３１０、中間磁性層３２０及び最上層磁性層３３０は、Ｍｓｉ＝Ｍｓｍ＝Ｍｓｆなる関係が成立する場合よりＳＮＲが高くなるように、Ｍｓｉ≠Ｍｓｍ、Ｍｓｍ≠Ｍｓｆ及びＭｓｉ≠Ｍｓｆなる関係のうち少なくとも２つの関係を満足する。飽和磁化Ｍｓｉ，Ｍｓｍ，Ｍｓｆは、好ましくはＭｓｉ≦Ｍｓｍ＜Ｍｓｆなる関係を満足する。更に、初期磁性層３１０の保磁力をＨｃｉ、中間磁性層３２０の保磁力をＨｃｍ、最上層磁性層３３０の保磁力をＨｃｆとすると、初期磁性層３１０、中間磁性層３２０及び最上層磁性層３３０は、Ｈｃｉ＝Ｈｃｍ＝Ｈｃｆなる関係が成立する場合よりＳＮＲが高くなるように、Ｈｃｉ≠Ｈｃｍ、Ｈｃｍ≠Ｈｃｆ及びＨｃｉ≠Ｈｃｆなる関係のうち少なくとも２つの関係を満足する。保磁力Ｈｃｉ，Ｈｃｍ，Ｈｃｆは、好ましくはＨｃｉ≦Ｈｃｍ＜Ｈｃｆなる関係を満足する。
【００３９】
磁気記録媒体の第２実施例の第１変形例では、非磁性中間層（図示せず）を下地層２と初期磁性層３１０との間に設ける。非磁性中間層は、例えばＣｏＣｒ系合金からなり、１〜５ｎｍの膜厚を有する。
【００４０】
磁気記録媒体の第２実施例の第２変形例では、初期磁性層３１０、非磁性スペーサ層４、中間磁性層３２０及び最上層磁性層３３０からなる積層構成を、スペーサ磁性層を介して複数対設ける。
【００４１】
図４は、磁気記録媒体の第２実施例のＳＮＲを説明するための図である。図４中、縦軸は２６８ｋＦＣＩビットの記録媒体からの再生信号のＳＮＲ（ｄＢ）を示し、横軸は初期、中間及び最上層磁性層３１０，３２０，３３０の有効残留磁化と膜厚の積（Ｇａｕｓｓ−ｍｉｃｒｏｎ−ｍ）を示す。又、「●」なる記号は磁気記録媒体の第２実施例について得られたＳＮＲを示し、「△」なる記号は改良型の比較用フェリ磁性記録媒体について得られたＳＮＲを示す。
【００４２】
図４に示す磁気記録媒体の第２実施例について得られたＳＮＲは、初期磁性層３１０及び中間磁性層３２０がいずれもＣｏ６０Ｃｒ２５Ｐｔ１０Ｂ５からなり、最上層磁性層３３０がＣｏ６６Ｃｒ２０Ｐｔ１０Ｂ４からなる場合について求められた。又、初期及び中間磁性層３１０，３２０の飽和磁化Ｍｓｉ，Ｍｓｍは２５０ｅｍｕ／ｃｃであり、最上層磁性層３３０の飽和磁化Ｍｓｆは３８０ｅｍｕ／ｃｃであった。更に、初期及び中間磁性層３１０，３２０の保磁力Ｈｃｉ，Ｈｃｍは２７００Ｏｅであり、最上層磁性層３３０の保磁力Ｈｃｆは３８４０Ｏｅであった。つまり、初期、中間及び最上層磁性層３１０，３２０，３３０のうち、少なくとも２つの層の組成、飽和磁化及び保磁力は異なるものであった。
【００４３】
他方、図４に示す改良型の比較用フェリ磁性記録媒体について得られたＳＮＲは、下側の磁性層、中間の磁性層及び上側の磁性層がいずれもＣｏ６６Ｃｒ２０Ｐｔ１０Ｂ４からなり同じ組成の場合について求められた。又、この改良型の比較用フェリ磁性記録媒体の下側の磁性層、中間の磁性層及び上側の磁性層の飽和磁化はいずれも３８０ｅｍｕ／ｃｃで同じであった。更に、この改良型の比較用フェリ磁性記録媒体の下側の磁性層、中間の磁性層及び上側の磁性層の保磁力はいずれも３８４０Ｏｅで同じであった。
【００４４】
図４からもわかるように、磁気記録媒体の第２実施例のＳＮＲは、改良型の上下同一組成のフェリ磁性記録媒体のＳＮＲより向上することが確認された。
【００４５】
次に、本発明になる磁気記憶装置の実施例を、図５及び図６と共に説明する。図５は、磁気記憶装置の実施例の要部を示す断面図であり、図６は、磁気記憶装置の実施例の要部を示す平面図である。
【００４６】
図５及び図６に示すように、磁気記憶装置は、大略ハウジング１１３からなる。ハウジング１１３内には、モータ１１４、ハブ１１４、複数の磁気記録媒体１１６、複数の記録再生ヘッド１１７、複数のサスペンション１１８、複数のアーム１１９及びアクチュエータユニット１２０が設けられている。磁気記録媒体１１６は、モータ１１４により回転されるハブ１１５に取り付けられている。記録再生ヘッド１１７は、ＭＲヘッドやＧＭＲヘッド等の再生ヘッドと、インダクティブヘッド等の記録ヘッドとからなる。各記録再生ヘッド１１７は、対応するアーム１１９の先端にサスペンション１１８を介して取り付けられている。アーム１１９は、アクチュエータユニット１２０により駆動される。この磁気記憶装置の基本構成自体は周知であり、その詳細な説明は本明細書では省略する。
【００４７】
磁気記憶装置の本実施例は、磁気記録媒体１１６に特徴がある。各磁気記録媒体１１６は、図１〜図４と共に説明した、磁気記録媒体の第１及び第２実施例又は変形例の構造を有する。勿論、磁気記録媒体１１６の数は３枚に限定されず、１枚でも、２枚又は４枚以上であっても良い。
【００４８】
磁気記憶装置の基本構成は、図５及び図６に示すものに限定されるものではない。又、本発明で用いる磁気記録媒体は、磁気ディスクに限定されない。
【００４９】
尚、本発明は、上記実施例に限定されるものではなく、本発明の範囲内で種々の改良及び変更が可能であることは、言うまでもない。
【図面の簡単な説明】
【図１】
本発明になる磁気記録媒体の第１実施例の要部を示す断面図である。
【図２】
磁気記録媒体の第１実施例の信号対雑音比を説明する図である。
【図３】
本発明になる磁気記録媒体の第２実施例の要部を示す断面図である。
【図４】
磁気記録媒体の第２実施例の信号対雑音比を説明する図である。
【図５】
本発明になる磁気記憶装置の実施例の要部を示す断面図である。
【図６】
磁気記憶装置の実施例の要部を示す平面図である。
【図１】
2004515028.tif 000002
【図２】
2004515028.tif 000003
【図３】
2004515028.tif 000004
【図４】
2004515028.tif 000005
【図５】
2004515028.tif 000006
【図６】
2004515028.tif 000007
【国際公開パンフレット】
2004515028.tif 000008
2004515028.tif 000009
2004515028.tif 000010
2004515028.tif 000011
2004515028.tif 000012
2004515028.tif 000013
2004515028.tif 000014
2004515028.tif 000015
2004515028.tif 000016
2004515028.tif 000017
2004515028.tif 000018
2004515028.tif 000019
2004515028.tif 000020
2004515028.tif 000021
2004515028.tif 000022
2004515028.tif 000023
2004515028.tif 000024
2004515028.tif 000025
2004515028.tif 000026
2004515028.tif 000027
2004515028.tif 000028
2004515028.tif 000029
2004515028.tif 000030
2004515028.tif 000031
2004515028.tif 000032
2004515028.tif 000033
2004515028.tif 000034
【国際調査報告】
2004515028.tif 000035
2004515028.tif 000036
2004515028.tif 000037
2004515028.tif 000038
2004515028.tif 000039